(57)【要約】【課題】本発明は上記の課題を改善したランドセルカバー、より具体的には、表面特性を改善した雨よけランドセルカバーおよび、表面特性および経済性の双方を改善したランドセル保護カバーを提供する。【解決手段】下記の要件（i）〜(iv)を満たすポリオレフィン系樹脂組成物（Ｉ）を含む表面保護層を有するランドセルカバー。（ｉ）ＭＦＲが０．０１〜２００ｇ／１０ｍｉｎであり、（ii）密度勾配管法で測定した密度が８６０〜９２０ｋｇ／ｍ３であり、（iii）溶融張力が１７０〜２３０℃のいずれかの温度において、１０〜８０ｍＮであり、（iv）プロピレンから導かれる構成単位を６０重量％以上含有し、実質的にシンジオタクティックポリプロピレンである。【選択図】図２
2014030594.tif 000002
【特許請求の範囲】
【請求項１】
下記の要件（i）〜(iv)を満たすポリオレフィン系樹脂組成物（Ｉ）を含む表面保護層を有するランドセルカバー。
（ｉ）ＭＦＲが０．０１〜２００ｇ／１０ｍｉｎであり、
（ii）密度勾配管法で測定した密度が８６０〜９２０ｋｇ／ｍ３であり、
（iii）溶融張力が１７０℃〜２３０℃のいずれかの温度において１０〜８０ｍＮであり、
（iv）プロピレンから導かれる構成単位を６０重量％以上含有し、実質的にシンジオタクティックポリプロピレンである。
【請求項２】
前記ポリオレフィン系樹脂組成物（Ｉ）を７５〜１００重量％を含む表面保護層を有する請求項１に記載のランドセルカバー。
【請求項３】
さらに下記要件（iv）を満たす請求項１〜２いずれか１項に記載のランドセルカバー。
（v）表面保護層におけるハロゲン原子の含有量が１重量％未満。
【請求項４】
前記表面保護層の６０°グロスが８０以上である請求項１〜３いずれか１項に記載のランドセルカバー。
【請求項５】
請求項１〜４いずれか１項に記載のランドセルカバーであって、前記ポリオレフィン系樹脂組成物（Ｉ）を含む表面保護層の片面にさらに粘着層が積層されているランドセルカバー。
【請求項６】
請求項１〜５のいずれか１項に記載のランドセルカバーであって、ランドセルカバーの少なくとも一部が着色されているランドセルカバー。
【発明の詳細な説明】
【技術分野】
【０００１】
本発明は、ランドセルを保護するランドセルカバーに関する。
【背景技術】
【０００２】
毎年春になると、小学校の通学路では、期待と夢で顔を輝かせた新１年生が集団で登校する姿を見かける。彼らの背中には、色とりどりの真新しいランドセル。大きいランドセルを嬉しそうに背負う彼らの姿を微笑ましく見守りながら、入学祝の贈り主は父母だろうか、はたまた祖父母であろうかと、想いを巡らせることのできる春の風物詩である。
ふと、同じ道を行く高学年の子供達の背負うランドセルに目をやると、傷つき色褪せているものが多く、月日の流れと共に、ランドセルの過酷な使用環境が偲ばれる。
【０００３】
ランドセルを綺麗な状態で６年間使いたい、使わせたいというささやかな子供、大人双方の願いを叶えるために、ランドセルカバーが広く普及している。
【０００４】
ランドセルカバーには、ランドセル（および内容物）が雨に濡れるのを防ぐことを主目的とした雨よけランドセルカバーと、ランドセルの表面保護を主目的としたランドセル保護カバーに大別される。
【０００５】
ランドセル（および内容物）が雨に濡れるのを防ぐことを主目的とした雨よけランドセルカバーは、ナイロンなど、レインコートと同種の撥水性素材で、外周縁のゴムで係止するタイプ（図１参照）が広く利用されているが（例えば、特許文献１）、ランドセルの隙間から雨水が入り込むのを防ぐために、ランドセルの露出している部分全体を覆うタイプのものが多く、一般に、雨よけランドセルカバーを取り付けたままでランドセルの蓋の開閉をすることができず、登下校のたびに取り外しをしなくてはならないという煩雑さがある。  
【０００６】
さらに、
・  素材生地が不透明（ランドセル表面が見えない）であるため、ランドセルに直接貼る「防犯ベル携帯」などの防犯ステッカーや、安全のための蛍光シールが隠れてしまう
・  しかし防犯ステッカーや蛍光シールを雨よけランドセルカバーに直接張っても、素材との密着性が悪く、すぐに剥がれてしまう
などの安全面の影響もあり、雨よけランドセルカバーは、雨天時のみにしか使用されていないのが現状である。
【０００７】
雨よけランドセルカバーの基本要求特性である防水性と、表面密着性を両立させることは難しいが、改善が強く望まれている。
【０００８】
一方、ランドセルの表面保護を主目的としたランドセル保護カバーには、軽量性および全般的な耐久・保護特性（耐磨耗性、耐傷付き性、耐候性など）がまず要求される。
【０００９】
取り外しを容易にしたタイプのランドセル保護カバーもあるが（例えば、特許文献２）、利便性の点から、一度取り付けたら継続使用できるタイプのランドセル保護カバーが特に需要者には好まれている。その場合には、上記の特性に加えて、ランドセルの蓋の開閉のしやすさを損なわない柔軟性および継続使用しても劣化しにくい耐硬化性なども素材の特性として要求される傾向が強い。
【００１０】
これらの要求特性を満たすべく、ランドセル保護カバーの素材として、塩化ビニルを用いたり（例えば、特許文献３）、表面をフッ素加工したり、鏡面加工したり（例えば、特許文献４）、種々の改良が提案されているが、環境への配慮、価格面の問題、軽量性の問題などもあり、汎用ポリプロピレンをはじめとする、いわゆる汎用プラスチック類が使用されることが多い（例えば特許文献５）。
【００１１】
汎用ポリプロピレン樹脂製のランドセル保護カバーは価格面では手頃なものも多いが、カバー表面は傷付きやすく、継続使用しているとすぐに白化、硬化、ヒビ割れなどの現象も生じ、製品寿命が驚くほど短い。このため、ランドセル保護カバーの買い替えを頻繁に余儀なくされ、結果としてコストパフォーマンスが悪いことも少なくない。
このため、ランドセル保護カバーに要求される種々の性能を満たしつつ、コストパフォーマンスにも優れたランドセルカバーの潜在需要も非常に大きい。
【先行技術文献】
【特許文献】
【００１２】
【特許文献１】特開２００１−２５８６２７号公報
【特許文献２】特開２００６−４２４号公報
【特許文献３】特開２００７−３１２８７９号公報
【特許文献４】特開２０１１−８３４４１号公報
【特許文献５】特開２０１１−３０９８６号公報
【発明の概要】
【発明が解決しようとする課題】
【００１３】
本発明は上記の課題を改善したランドセルカバー、より具体的には、表面特性を改善した雨よけランドセルカバーおよび、表面特性および経済性の双方を改善したランドセル保護カバーを提供するものである。ランドセルカバーは、使用期間が長くなるにつれ表面に傷がつき、その透明性が失われると、ランドセル皮革のもともとの色合いを反映できなくなるため、経年使用の後にも透明性が維持されることが重要である。
【課題を解決するための手段】
【００１４】
本発明者は、上記課題を解決すべく、鋭意検討の結果、特定の物性を有するポリオレフィン系樹脂組成物をランドセルカバーの表面保護層に含ませることで上記課題を改善させることを見出した。すなわち、本発明の概要は以下の通りである。
〔１〕下記の要件（ｉ）〜(iv)を満たすポリオレフィン系樹脂組成物（Ｉ）を含む表面保護層を有するランドセルカバー。
（ｉ）ＭＦＲが０．０１〜２００ｇ／１０ｍｉｎであり、
（ii）密度勾配管法で測定した密度が８６０〜９２０ｋｇ／ｍ３であり、
（iii）溶融張力が１７０℃〜２３０℃のいずれかの温度において１０〜８０ｍＮであり、
（iv）プロピレンから導かれる構成単位を６０重量％以上含有し、実質的にシンジオタクティックポリプロピレンである。〔２〕前記ポリオレフィン系樹脂組成物（Ｉ）を７５〜１００重量％を含む表面保護層を有する前記〔１〕のランドセルカバー。
〔３〕前記ポリオレフィン系樹脂組成物（Ｉ）がさらに下記要件（ｖ）を満たす前記〔１〕〜〔２〕のいずれかのランドセルカバー。
（v）表面保護層におけるハロゲン原子の含有量が１重量％未満。
〔４〕前記表面保護フィルム層の６０°グロス値が８０以上である前記〔１〕〜〔３〕のいずれかのランドセルカバー。
〔５〕前記〔１〕〜〔４〕のいずれかのランドセルカバーであって、前記ポリオレフィン系樹脂組成物（Ｉ）を含む表面保護層の片面にさらに粘着層が積層されているランドセルカバー。
〔６〕前記〔１〕〜〔５〕のいずれかのランドセルカバーであって、ランドセルカバーの少なくとも一部が着色されているランドセルカバー。
【図面の簡単な説明】
【００１５】
【図１】雨よけランドセルカバーの一例（ランドセルに装着後の概略図）。
【図２】ランドセル保護カバーの一例（ランドセルに装着後の概略図）。
【図３】ランドセル保護カバーの一例（ランドセルの蓋の裏面側から見た装着後の概略図）。
【符号の説明】
【００１６】
１：雨よけランドセルカバー
２：ゴム係止部
３：ランドセル保護カバー
４：蛍光性外縁部
５：防犯ステッカーあるいは蛍光シール
６：係止部（ゴム）
７：係止部（マジックテープ（登録商標））
【発明を実施するための形態】
【００１７】
以下、本発明を詳述する。
本願において、「ランドセルカバー」とは、ランドセルを保護するカバーの総称であり、雨よけランドセルカバー、ランドセル保護カバーのいずれも内包される。
「雨よけランドセルカバー」とは、雨天など悪天候の際に、風雨からランドセルおよびランドセルの内容物を保護することを主目的とした形状のランドセルカバーを表すが、全般的なランドセル表面保護機能を併せ持っていても構わない。
「ランドセル保護カバー」とは、ランドセルの表面保護を主目的としたランドセルカバーであり、風雨からの保護する機能が付与されていても構わない。
【００１８】
ポリオレフィン系樹脂組成物（Ｉ）
本発明に係る熱可塑性ポリオレフィン系樹脂組成物（Ｉ）は、ＭＦＲ（ＪＩＳ Ｋ６７２１、２３０℃、２．１６ｋｇ荷重）が、０．０１〜２００ｇ／１０分、好ましくは０．０５〜１５０ｇ／１０分、さらに好ましくは０．０５〜１００ｇ／１０分の範囲であることが好ましい。ＭＦＲが上記範囲にあることにより、カレンダー加工時における溶融性、シートの離ロール性に優れ、搬送時のシートのたれがなく、カレンダー成形性に優れたシートが得られる。
【００１９】
本発明に係る熱可塑性ポリオレフィン系樹脂組成物（Ｉ）は、密度勾配管法で測定した密度が、８６０〜９２０ｋｇ／ｍ3、好ましくは８６０〜９００ｋｇ／ｍ3の範囲であることが好ましい。上記範囲にあることにより良好な流動性を示し、他の成分と配合し易く、また得られるシンジオタクチックプロピレン系重合体組成物はシートを成形する際に離ロール性に優れる。
【００２０】
本発明に係る熱可塑性ポリオレフィン系樹脂組成物（Ｉ）は、キャピラリーレオメーターで測定した溶融張力が、１７０〜２３０℃のいずれかの温度において、１０〜８０ｍＮの範囲であることが好ましい。上記範囲にあることにより、カレンダー成形時において良好な流動性を示し、他の成分と配合し易く、また機械的強度に優れた成形品が得られる傾向がある。また、本発明に係る熱可塑性ポリオレフィン系樹脂組成物（Ｉ）が、シンジオタクティックポリプロピレンを含有することにより、汎用ポリオレフィン系樹脂であるポリエチレン、ブロックポリプロピレン、アイソタクティックポリプロピレンよりも耐摩耗性、耐傷付性の点において特に優れる。本発明に係る熱可塑性ポリオレフィン系樹脂組成物（Ｉ）が、実質的にシンジオタクティック構造を有するとは、１３Ｃ−ＮＭＲスペクトルにおける１９．５〜２０．３ｐｐｍに相当するピーク面積が、相対的に０．５以上であることをいう。シンジオタクティシティーが上記範囲にあると、結晶化速度が速く、加工性に優れる。
【００２１】
熱可塑性ポリオレフィン系樹脂組成物（Ｉ）に対して、プロピレンから導かれる構成単位は６０重量％以上、好ましくは６０〜９５重量％、より好ましくは６０〜９０重量％である。特にこれらの物性をすべて満たすポリオレフィン系樹脂組成物（Ｉ）は、一般にポリオレフィン系樹脂では難しいカレンダー成形も可能となり、経済性の点で特に好ましい。
【００２２】
また、本発明に係る熱可塑性ポリオレフィン系樹脂組成物（Ｉ）が、シンジオタクティックポリプロピレンを含有することにより、汎用ポリオレフィン系樹脂であるポリエチレン、ブロックポリプロピレン、アイソタクティックポリプロピレンよりも耐摩耗性、耐傷付性、耐候性の点において特に優れる。ジンジオタクティシティを有する樹脂のほかの例としては、例えばシンジオタクティックポリスチレンがあるが、結晶性が高く、透明性が十分ではないため、透明性が必要なランドセルカバーには不適である。
【００２３】
さらに、環境に対する負荷を考慮すると、ハロゲン原子含有量が少ない方が好ましい。本発明においてランドセルカバーの表面保護層におけるハロゲン原子の含有量は１重量％未満であることが好ましい。ハロゲン原子含有量が上記範囲であることにより、焼却した際、ダイオキシンなどの発生とそれらの環境への放出が抑制され、環境負荷が低減する。また、そのような熱可塑性ポリオレフィン系樹脂組成物（Ｉ）は、軟質ＰＶＣやＥＶＡのように特有の臭気がないため、快適に扱うことができる。
【００２４】
本発明に係る熱可塑性ポリオレフィン系樹脂組成物（Ｉ）とは、(1)エチレン、プロピレン、または炭素数１〜１０のα−オレフィン、例えば、１−ブテン、４−メチル−１−ペンテン等の単独重合体あるいは共重合体、(2)エチレンまたはプロピレンを主成分とし、これらと共重合しうる他のモノマー（例えば酢酸ビニル、アクリル酸エステルなど）との共重合体などに例示されるような樹脂を含む。
【００２５】
これらの物性を満たす具体的なポリオレフィン系樹脂としては、例えばノティオＴＭ−ＳＮ０２８５（三井化学（株）製）が挙げられる。
【００２６】
ポリオレフィン系樹脂組成物（Ｉ）を含む表面保護層
十分な効果を得るためには、（i）〜（iv）を満たすポリオレフィン系樹脂組成物（Ｉ）を７５〜１００重量％、好ましくは、８５〜１００重量％を表面保護層に使用するのが好ましい。
【００２７】
熱可塑性ポリオレフィン系樹脂組成物（Ｉ）の含有量が７５重量部以上の組成物は、透明性、柔軟性、耐傷付性および耐磨耗性が優れる傾向があるので好ましい。
【００２８】
本発明の効果を損なわない範囲で、他の樹脂、例えば前述した熱可塑性ポリオレフィン系樹脂組成物（Ｉ）以外の熱可塑性ポリオレフィン樹脂、また、熱可塑性エラストマー、水添スチレン系ブロック共重合体、水添スチレン系ランダム共重合体などのゴム成分を添加してもよい。熱可塑性ポリオレフィンの市販品としては、プライムポリプロ（（株）プライムポリマー製）、ノバテック（日本ポリプロ（株）製）、住友ノーブレン（住友化学（株）製、エボリュー（（株）プライムポリマー製）、ハイゼックス（株）プライムポリマー製）、などが挙げられる。熱可塑性エラストマーの市販品としては、ミラストマー（三井化学（株）製）、タフマー（三井化学（株）製）、などが挙げられる。また、水添スチレン系ブロック共重合体の市販品としては、例えば、クレイトンＧ（シェル化学（株）製）、ハイブラー（（株）クラレ製）、タフテック（旭化成工業（株）製）などが挙げられる。
【００２９】
また、必要に応じて、更に無機充填剤、造核剤、酸化防止剤、難燃材剤、帯電防止剤、顔料、染料、発錆防止剤などの添加物を添加することができる。
例えば、滑剤の例としては、ステアリル酸ホスフェイト系、ステアリン酸アミド、オレイン酸アミド、エルカ酸アマイド、エチレンビスステアリン酸アミド、シリコーンオイル、シリカ等が挙げられる。
【００３０】
本発明の熱可塑性ポリオレフィン系樹脂組成物（Ｉ）には、該樹脂組成物（Ｉ）１００重量部に対して、滑剤を好ましくは０．０１〜５重量部、さらに好ましくは０．０５〜３重量部添加してもよい。滑剤を上記範囲で含むことにより、シート成形時の離ロール性、耐傷付性が改良される。
【００３１】
環境に対する負荷を考慮すると、ハロゲン原子含有量が少ない方が好ましい。本発明において表面保護層の基材層におけるハロゲン原子の含有量は１重量％未満であることが好ましい。ハロゲン原子含有量が上記範囲であることにより、焼却した際、ダイオキシンなどの発生とそれらの環境への放出が抑制され、環境負荷が低減する。
【００３２】
ポリオレフィン系樹脂組成物（Ｉ）を含む表面保護層の製造方法
本発明において、表面保護層の成形方法としては、カレンダー成形、押し出し成形、２本ロール成形などが挙げられるが、カレンダー成形は多品種生産に向いている等の点で望ましい。基材層の厚みは、ランドセルカバーの層構造により異なるが、成形性、引き裂き強度などの物性、取り扱い性などの点から、０．０５〜２ｍｍ程度が好ましい。
【００３３】
本発明の熱可塑性ポリオレフィン系樹脂組成物（Ｉ）を押出成形する際には、従来公知の押出装置および成形条件を採用することができ、たとえば単軸スクリュー押出機、混練押出機、ラム押出機、ギヤ押出機などを用いて、溶融した本発明のシンジオタクチックプロピレン系重合体組成物をＴダイなどから押出すことによりシートまたはフィルム（未延伸）などに成形することができる。
【００３４】
ランドセルカバーとしての成形体について、以下に説明する。本発明に係る成形体がたとえばカレンダー成形体である場合、その形状および製品種類は特に限定されない。
【００３５】
＜カレンダー成形＞
本発明の熱可塑性ポリオレフィン系樹脂組成物（Ｉ）は、特にカレンダー成形に適する。カレンダー成形では、
（工程１）：熱可塑性ポリオレフィン系樹脂組成物（Ｉ）を加熱溶融する工程と、
（工程２−１）：カレンダー加工により、シート成形する工程で行い得る。
また、前記（工程１）と（工程２‐１）の間に、本発明の効果を損なわない範囲で、加熱溶融した熱可塑性ポリオレフィン系樹脂組成物（Ｉ）以外の前記熱可塑性ポリオレフィンや熱可塑性エラストマー、水添スチレン系ブロック共重合体などを混練する工程を含んでもよい。
また、前記（工程２）が、
（工程２−２）：カレンダー加工により、シート成形と貼り合わせを同時に行う工程により、シート積層体を得る工程を含んでもよい。
【００３６】
＜シート成形＞
本発明の熱可塑性ポリオレフィン系樹脂組成物（Ｉ）は、特にシート〔一般に、厚さが厚いものをシート、薄いものをフィルムと呼称するが、本発明においては、シートおよびフィルムを総称して「シート」と呼ぶ。〕成形に適する。本発明の熱可塑性ポリオレフィン系樹脂組成物（Ｉ）を用いてシート成形する場合は、
（工程１）：熱可塑性ポリオレフィン系樹脂組成物（Ｉ）を加熱溶融する工程と、
（工程２）：加熱溶融した熱可塑性ポリオレフィン系樹脂組成物（Ｉ）をシート成形する工程で行い得る。
【００３７】
また、前記（工程１）と（工程２）の間に、本発明の効果を損なわない範囲で、加熱溶融した熱可塑性ポリオレフィン系樹脂組成物（Ｉ）以外の前記熱可塑性ポリオレフィンや熱可塑性エラストマー、水添スチレン系ブロック共重合体などを混練する工程を含んでもよい。さらに、表面保護カバーに強度を持たせるなどのために、基材層を伴う場合は該基材層と表面保護カバーをラミネート加工（熱融着）してもよい。ランドセル皮革への粘着性を向上させるために、表面保護カバーと皮革との間に粘着層を付与する場合は、表面保護カバーと該粘着層との間に、公知の接着剤もしくはプライマーを用いてもよい。
【００３８】
雨よけランドセルカバー
雨よけランドセルカバーには、一般にレインコートなどに用いられる、撥水ナイロンなどが用いられている。撥水性を高めるために、生地にコーティングしてあることが多く、例えばフッ素コーティングが施されている。
【００３９】
雨よけランドセルカバーの表面にコーティングは、カバー全面でもよいし、一部でもよい。コーティングされた部位は防犯シールや蛍光シールとの密着性が改善される。
コーティングにより、ナイロン素材が弱い突き刺し性（カッターなどの鋭利な物品による切り傷）も改善できる。
【００４０】
また、雨よけランドセルカバーは、悪天候下での使用を想定して、視認性の高い色彩に着色されている場合や、蛍光塗料が下地（基材層）に添加されている場合も多い。このため、色彩効果を損なわないためには透明性（および透明性を維持する耐白化性）が求められる場合がある。
【００４１】
その一方で、視認性を高めるデザインや装飾にするために、表面印刷特性が求められる場合もある。
【００４２】
ランドセル保護カバー
本発明のランドセル保護カバーの構成は、表面保護フィルム層単独でもよいし、表面保護フィルム層／基材層あるいは、表面保護フィルム層／粘着層の２層でもよいし、表面保護フィルム層／基材層／粘着層の３層でもよい。
【００４３】
また、ランドセル保護カバーの形態は、ランドセルの蓋を挿入できるように、ランドセルの蓋本体よりもやや大きめの袋状に成形加工し、蓋の裏側でゴムやマジックテープ（登録商標）などで係止するタイプのものでもよいし（図２、図３参照）、フィルム／シート状のカバーを、ランドセルの蓋を挟んでから外周縁部で固定するタイプでもよい。
あるいはランドセル保護カバーの裏面に粘着層を設けたフィルム／シート状のカバーを、ランドセルの皮革表面に直接貼り合わせるタイプでもよい。
【００４４】
なお、直接貼り合わせるタイプの場合には、糊残りが少ない粘着層の使用が求められる。その場合の粘着層として好ましいのは、基材およびランドセルの皮革との密着性および糊残りの少なさから、三井化学製タフマーTM−PNなどを使用すると好ましい。
利便性の点から、一度取り付けたら継続使用できるタイプのランドセル保護カバーが特に需要者には好まれている。このため、例えば下記のような特性を有しているランドセル保護カバーは、付加的価値が高い。
（１）柔軟性（および継続使用しても劣化しにくい耐硬化性）
ランドセルの蓋の開閉の頻度は高く、利便性に大きく影響する
（２）透明性（および透明性を維持する耐白化性）
ランドセルの個性がカバーを装着していても視認でき、またランドセルに直接貼っているステッカーや蛍光シールも視認できる
（３）表面密着性
ランドセル保護カバー表面に防犯ステッカーや蛍光シールを貼っても剥がれ難い
（４）表面印刷特性
デザイン性の高いランドセル保護カバーも製造可能となる
上記で透明性を有するランドセル保護カバーは付加的価値が高いと記載したが、ランドセル保護カバーの着色や装飾を否定するものではない。ランドセル保護カバーそのものに個性を十分発揮できるよう着色や装飾を施してもよいし、カバーの一部、例えば、外縁部のみに着色や装飾を施して、透明性を大きく損なわない範囲でデザインを凝らしてもよい。
【００４５】
特に、安全性、防犯性の点を考慮すると、ランドセル保護カバーの少なくとも一部に、遠目にも目立つ色彩を施す、あるいは蛍光性色素を使用して蛍光シールの役割も併せ持たせるデザインも付加的価値は非常に高い。
【００４６】
なお前述した要件（i）〜(iv)を満たすポリオレフィン系樹脂組成物（Ｉ）を含む表面保護層は、ランドセルカバーのみでなく、他の物品（例えば液晶ディスプレー、窓ガラス等のガラス製品、表皮材、塗装品等）の表面を保護するためのフィルム（プロテクトフィルム）としても用いることができる。
【実施例】
【００４７】
以下、実施例を挙げて、さらに具体的に説明する。ただし、本発明はこれらの実施例等によってなんら制限されるものではない。
【００４８】
また、実施例において測定した物性は下記の方法に従って実施した。
（１）ＭＦＲ（ｇ／１０分）
ＭＦＲは、ＪＩＳ Ｋ６７２１に準拠して、２３０℃で２．１６ｋｇｆの荷重にて測定した。
（２）密度（ｋｇ／ｍ３）
密度は、ＡＳＴＭ−Ｄ１５０５に準拠して、密度勾配管法にて測定した。
（３）溶融張力（ｍＮ）
熱可塑性ポリオレフィン系樹脂組成物（Ｉ）の溶融張力は、東洋精機社製キャピログラフ１Ｃ（（バレル径９．５５ｍｍΦ）、バレル温度２００℃、キャピラリー長（Ｌ）＝８ｍｍ、キャピラリー直径（Ｄ）＝２．０９５ｍｍ、Ｌ／Ｄ＝３．８２）を用い、ピストン速度＝１５ｍｍ／ｍｉｎ、巻き取り速度＝１５ｍｍ／ｍｉｎ、の条件にて測定を行い、得られた値の平均値を求めた。
（４）シンジオタクティックポリプロピレンの含有量（％）
熱可塑性ポリオレフィン系樹脂組成物（Ｉ）に含まれるシンジオタクティックポリプロピレンは、１３Ｃ−ＮＭＲスペクトルにおける１９．５〜２０．３ｐｐｍに相当する相対ピーク面積により求めた。
（５）ハロゲン原子の含有量（ｗｔ％）
ハロゲン原子の含有量は、電位差滴定装置（型番：ＡＴ−６１０型（京都電子工業製）を用い、樹脂試料を酸素フラスコにて燃焼分解した後、吸収液を硝酸酸性にし、０．０１Ｎの硝酸銀にて電位差測定を行うことにより求めた。
（６）耐傷付性
学振摩耗後のグロス変化率（％）により評価した。
東洋精機製、学振摩耗試験機を用いて、厚さ３００μｍの試験片を用いて、４５Ｒ、ＳＵＳ製の摩耗圧子１０００ｇの先端を綿帆布＃１０に覆い、これを２３℃、往復回数１０回、往復速度３３回／分、ストローク１００ｍｍで試料を摩耗させ、その前後のグロス変化率Δグロス（入射角度：６０度）を以下のようにして求めた。（なお、比較例２のみ、磨耗圧子５００ｇを用いた。）また、試験片が白化しなかったものを○、白化したものを×とした。
Δグロス＝（摩耗前のグロス-摩耗後のグロス）／摩耗前のグロス×１００
（７）透明性
上記学振磨耗試験において、磨耗後のグロス（入射角６０度）値を求めた。（８）密着性
表面保護シートと、ランドセル皮革との密着性により評価した。皮革との密着性が良好なものを○、不良なものを×とした。
（９）臭気
表面保護シートの臭気は、官能評価とし、臭気のないものを○、臭気のあるものを×とした。
（１０）耐候性
耐候性の促進試験として、加水分解性を評価した。試験片を９６℃の熱水に２４時間浸漬し、試験片が変形しなかったものを○、変形したものを×とした。
【００４９】
＜ランドセルカバー（表面保護層）の作製＞
本発明のランドセルカバーは、公知のシート成形方法のひとつである２本ロールにより作製した。
本発明のランドセルカバーに用いられる熱可塑性ポリオレフィン系樹脂組成物（Ｉ）及び比較例に示される樹脂の物性は表１に示した。
【００５０】
【表１】
2014030594.tif 000003
【００５１】
［実施例１］
熱可塑性ポリオレフィン系樹脂組成物（Ｉ）として、ノティオＴＭ−ＳＮ−０２８５（三井化学（株）製）を用い、２本ロールによりランドセルカバーを作製した。ランドセルカバーの物性および評価結果を表２に示す。Ｃｌ含量が極めて低く、耐傷付性、耐磨耗性、透明性、耐候性に優れたシートを得た。
【００５２】
［比較例１］
熱可塑性ポリオレフィン系樹脂組成物（Ｉ）のかわりに、市販のポリ（エチレン−酢酸ビニルアセテート）（ＥＶＡ）を用い、２本ロールによりランドセルカバーを作製した。ランドセルカバーの物性および評価結果を表２に示す。Ｃｌ含量は極めて低いが、耐傷付性、耐磨耗性、透明性に劣るシートを得た。
【００５３】
［比較例２］
熱可塑性ポリオレフィン系樹脂組成物（Ｉ）のかわりに、市販の軟質ポリ塩化ビニル（ＰＶＣ）を用い、２本ロールによりランドセルカバーを作製した。ランドセルカバーの物性および評価結果を表２に示す。Ｃｌ含量が極めて高く、耐傷付性、耐磨耗性、透明性、耐候性に劣るシートを得た。
【００５４】
［比較例３］
熱可塑性ポリオレフィン系樹脂組成物（Ｉ）のかわりに、市販のエチレン系エラストマー（タフマーＡ：三井化学（株）製）を用い、２本ロールによりランドセルカバーを作製した。ランドセルカバーの物性および評価結果を表２に示す。Ｃｌ含量は極めて低いが、耐傷付性、耐磨耗性、透明性に劣るシートを得た。
【００５５】
【表２】
2014030594.tif 000004
【産業上の利用可能性】
【００５６】
本発明により、表面特性を改善した雨よけランドセルカバーおよび、表面特性および経済性の双方を改善したランドセル保護カバーを製造することができる。
【図１】
2014030594.tif 000005
【図２】
2014030594.tif 000006
【図３】
2014030594.tif 000007